(57)【特許請求の範囲】
【請求項１】
連続工程によって、基材フィルムにヨウ素、ヨウ化カリウム及びホウ酸によって染色して偏光特性を発揮するＰＶＡフィルム（偏光フィルム）を製造する装置であって、
基材フィルムをヨウ素、ヨウ化カリウム及びホウ酸を含む水溶液に浸漬して染色し、前記ヨウ素が予め設定された範囲の低濃度に維持されている染着槽と、
前記染着槽の一側に備えられ、ヨウ素を連続的または断続的な点滴方式で投入する少なくとも１つのポンプと、
を含んでおり、
前記ポンプから離隔した染着槽の任意の地点で測定されたヨウ素濃度と、ヨウ素がポンプから投入される地点のヨウ素濃度との偏差に基づいて、前記任意の地点で測定されたヨウ素濃度が予め設定された範囲の低濃度に維持されるようにヨウ素の投入量を制御し、
前記ヨウ素の低濃度は、０．１ｐｐｍ〜１００ｐｐｍの範囲で設定され、
前記ヨウ素の投入量は、予め設定された範囲の低濃度と、測定時点で染着槽のヨウ素濃度との偏差を反映した計算値または実験値の関数値によって決定され、
前記ポンプから離隔した染着槽の任意の地点は染着槽の中央部位であり、
前記ポンプから離隔した染着槽の任意の地点で測定されたヨウ素濃度と、ヨウ素がポンプから投入される地点のヨウ素濃度との偏差は、ヨウ素拡散の時間遅延によって生じ、
前記染着槽におけるヨウ素の拡散速度は、０．０１ｍ／ｍｉｎ〜０．１０ｍ／ｍｉｎの範囲であり、
ヨウ素投入量の調節による透過度の予測は、部分最小二乗法に基づくＰＶＡフィルム透過度予測モデルによって達成されることを特徴とする、装置。
【請求項２】
前記ヨウ素の低濃度は、０．５ｐｐｍ〜５０ｐｐｍの範囲で設定されることを特徴とする、請求項１に記載の装置。
【請求項３】
前記偏光フィルムは、前記染着槽で染色される過程において、前記染着槽内で２０ｍ／ｍｉｎ〜３５ｍ／ｍｉｎの範囲の速度で移動することを特徴とする、請求項１に記載の装置。
【請求項４】
前記染着槽は、ヨウ素、ヨウ化カリウム及びホウ酸の濃度をそれぞれ測定するためのヨウ素濃度測定器、ヨウ化カリウム濃度測定器及びホウ酸濃度測定器を備えていることを特徴とする、請求項１に記載の装置。
【請求項５】
前記装置は、
ヨウ素、ヨウ化カリウム及びホウ酸が染着されたＰＶＡフィルムをヨウ化カリウム水溶液に浸漬して染色する補色槽であって、ヨウ化カリウムの濃度を測定するためのヨウ化カリウム濃度測定器を備えている補色槽と、
ヨウ素、ヨウ化カリウム及びホウ酸が配向されたＰＶＡフィルムを乾燥する素子オーブンであって、素子オーブンの温度を測定するための素子オーブン温度測定器を備えている素子オーブンと、
前記染着槽及び／又は補色槽のヨウ素投入量を制御する中央制御部と、
をさらに含むことを特徴とする、請求項１に記載の装置。
【請求項６】
前記素子オーブンは、２つのオーブンで構成されていることを特徴とする、請求項５に記載の装置。
【請求項７】
前記素子オーブンで乾燥されたＰＶＡフィルムを乾燥する４段オーブンであって、４段オーブンの温度を測定するための４段オーブン測定器を備えている４段オーブンをさらに含んでいることを特徴とする、請求項５に記載の装置。
【請求項８】
前記４段オーブンは、４つのオーブンで構成されていることを特徴とする、請求項７に記載の装置。
【請求項９】
基材フィルムであるポリビニルアルコール（ＰＶＡ）フィルムを水洗する水洗槽、並びにヨウ素、ヨウ化カリウム及びホウ酸が染着されたＰＶＡフィルムを延伸ローラによって延伸することで、染着されたヨウ素、ヨウ化カリウム及びホウ酸を配向させる延伸槽をさらに含むことを特徴とする、請求項１に記載の装置。
【請求項１０】
前記ＰＶＡフィルムを膨潤させる膨潤槽、及び染着されたＰＶＡフィルムを洗浄する洗浄槽をさらに含むことを特徴とする、請求項１に記載の装置。
【発明の詳細な説明】
【技術分野】
【０００１】
本発明は、偏光フィルムの製造装置に関する。
【背景技術】
【０００２】
偏光板（Ｐｏｌａｒｉｚｉｎｇ  Ｓｈｅｅｔ）または偏光フィルム（Ｐｏｌａｒｉｚｉｎｇ  Ｆｉｌｍ）は、一般に自然光を偏光に変える機能を有しており、このような偏光機能は、偏光板に染着される材料によって具現される。一般に液晶ディスプレイは、偏光材料として、ヨウ素が染着されたヨウ素タイプの偏光フィルムを使用する。
【０００３】
ヨウ素タイプの偏光フィルムは、ポリビニルアルコール（ＰＶＡ）系列のフィルムを二色性ヨウ素または二色性染料などを用いて染色し、一軸延伸などの方法により一定の方向に配向させて製造し、ＬＣＤなどに多く使用される。例えば、非延伸ＰＶＡフィルムを水溶液中で一軸延伸した後、ヨウ素及びヨウ化カリウムを含有した溶液に浸漬（ｄｉｐｐｉｎｇ）したり、または非延伸ＰＶＡフィルムをヨウ素及びヨウ化カリウムを含有した溶液に浸漬した後、一軸延伸したり、または非延伸ＰＶＡフィルムをヨウ素及びヨウ化カリウムを含有した溶液中で一軸延伸したり、または非延伸ＰＶＡフィルムを乾燥状態で一軸延伸した後、ヨウ素及びヨウ化カリウムを含有した溶液に浸漬したりして偏光フィルムを製造する。
【０００４】
ヨウ素が吸着及び配向されたＰＶＡフィルムを水洗浄や乾燥などの方法で後処理して偏光フィルムを収得し、収得された偏光フィルムの少なくとも一面以上に保護フィルムを積層すると、偏光板が得られる。
【０００５】
一方、前記のような偏光板の製造過程においてＰＶＡフィルムを交換する場合、試運転を通じて偏光フィルムを製造した後、前記偏光フィルムを切り取るなどの方法でサンプルを取って偏光フィルムの透過度を測定し、基準スペックと一致するように工程因子及び副原料を追加したり、希釈させたりする方法が広く使用されている。
【０００６】
しかし、上記のように試運転を通じて偏光フィルムを製造した後、透過度を測定する方法は、ＰＶＡフィルムの損失が多く、生産ラインの稼動が中断されるため、製造原価を上昇させるという問題がある。特に、偏光フィルムが、一般的に連続工程により製造されることを考慮すれば、透過度の測定のために、経験的な調節により透過度に大きく影響を及ぼすヨウ素を投入することによって、多量のヨウ素が消耗してしまい、高価のヨウ素溶液が大きく浪費されるという問題がある。
【０００７】
したがって、上記のような問題点を解決し、ＰＶＡの交換時にＰＶＡフィルムの材料損失及びヨウ素溶液の浪費を最小化することができる偏光フィルムの色相制御装置に対する技術が非常に必要な実情である。
【発明の概要】
【発明が解決しようとする課題】
【０００８】
本発明は、上記のような従来技術の問題点及び過去から要請されてきた技術的課題を解決することを目的とする。
【０００９】
本出願の発明者らは、鋭意研究と様々な実験を重ねた結果、染着槽のヨウ素、ヨウ化カリウとホウ酸濃度測定器、補色槽のヨウ化カリウム濃度測定器、及び素子オーブンと４段オーブンの温度測定器から測定された入力データの特性と、連続工程に投入されるＰＶＡフィルムの特性に対する情報に基づいて、偏光フィルムの主要因子として透過度を予測するために、前記染着槽のヨウ素濃度が予め設定された範囲の低濃度に維持されるようにヨウ素の投入量をリアルタイムで制御することによって、ＰＶＡフィルムの材料損失及びヨウ素溶液の使用を最小化することができることを見出し、本発明を完成するに至った。
【課題を解決するための手段】
【００１０】
したがって、本発明に係る装置は、連続工程によって、基材フィルムにヨウ素、ヨウ化カリウムとホウ酸を染色して偏光特性を発揮するＰＶＡフィルム（偏光フィルム）を製造する装置であって、
基材フィルムをヨウ素、ヨウ化カリウム及びホウ酸を含む水溶液に浸漬して染色し、前記ヨウ素が予め設定された範囲の低濃度に維持されている染着槽と、
前記染着槽の一側に備えられ、ヨウ素を連続的または断続的な点滴（ｄｒｏｐｐｉｎｇ）方式で投入する少なくとも１つのポンプと、
を含んでおり、
前記ポンプから離隔した染着槽の任意の地点で測定されたヨウ素濃度と、ヨウ素がポンプから投入される地点のヨウ素濃度との偏差に基づいて、前記任意の地点で測定されたヨウ素濃度が予め設定された範囲の低濃度に維持されるようにヨウ素の投入量を制御することを特徴とする装置からなることができる。
【００１１】
一具体例において、前記ヨウ素の低濃度は、０．１ｐｐｍ〜１００ｐｐｍの範囲で設定されてもよく、好ましくは、前記ヨウ素の低濃度は、０．５ｐｐｍ〜５０ｐｐｍの範囲で設定されてもよい。
【００１２】
本発明によれば、前記ヨウ素の投入量は、予め設定された範囲の低濃度と、測定時点で染着槽のヨウ素濃度との偏差を反映した計算値または実験値の関数値によって決定され得る。前記偏差は、予め設定された低濃度の範囲での現在のヨウ素濃度と、測定時点の変化によるヨウ素濃度（Ｉ２）との間の交互作用による平均を考慮した値が反映される。ここで、交互作用とは、１つの因子の水準による従属変数の変化が、他の因子の水準によって異なって現れるとき、２つの因子間の相互作用が反映されるということを意味する。
【００１３】
一例において、前記ポンプから離隔した染着槽の任意の地点は、染着槽の中央部位であってもよく、具体例において、前記ポンプから離隔した染着槽の任意の地点で測定されたヨウ素濃度と、ヨウ素がポンプから投入される地点のヨウ素濃度との偏差は、ヨウ素拡散の時間遅延（ｔｉｍｅ  ｄｅｌａｙ）によって生じる構成であり得る。
【００１４】
このような構造において、前記染着槽においてヨウ素の拡散速度は、０．０１ｍ／ｍｉｎ〜０．１０ｍ／ｍｉｎの範囲であってもよく、好ましくは、０．０４ｍ／ｍｉｎであってもよい。すなわち、本発明によれば、前記染着槽におけるヨウ素の拡散速度が偏光フィルムの透過度に影響を及ぼすので、前記ヨウ素の拡散速度を偏光フィルムの透過度入力モデルに反映することによって、ヨウ素投入量の調節を通じて、より正確な透過度の予測が可能である。
【００１５】
また、前記偏光フィルムは、前記染着槽で染着される過程において、前記染着槽内で２０ｍ／ｍｉｎ〜３５ｍ／ｍｉｎの速度で移動する構造であってもよい。
【００１６】
前記染着槽は、ヨウ素、ヨウ化カリウム及びホウ酸の濃度をそれぞれ測定するためのヨウ素濃度測定器、ヨウ化カリウム濃度測定器及びホウ酸濃度測定器を含む構造であってもよい。
【００１７】
一具体例において、前記装置は、
ヨウ素、ヨウ化カリウム及びホウ酸が染着されたＰＶＡフィルムをヨウ化カリウム水溶液に浸漬して染色する補色槽であって、ヨウ化カリウムの濃度を測定するためのヨウ化カリウム濃度測定器を備えている補色槽と、
ヨウ素、ヨウ化カリウム及びホウ酸が配向されたＰＶＡフィルムを乾燥する素子オーブンであって、素子オーブンの温度を測定するための素子オーブン温度測定器を備えている素子オーブンと、
前記染着槽及び／又は補色槽のヨウ素投入量を制御する中央制御部と、
をさらに含む構造であってもよい。
【００１８】
前記構造において、前記素子オーブンは、２つのオーブンで構成されている構造であってもよい。
【００１９】
場合によって、前記素子オーブンで乾燥されたＰＶＡフィルムを乾燥する４段オーブンであって、４段オーブンの温度を測定するための４段オーブン測定器を備えている４段オーブンをさらに含む構造であってもよく、前記４段オーブンは、４つのオーブンで構成されている構造であってもよい。
【００２０】
一方、本発明によれば、前記ヨウ素投入量の制御による透過度の予測は、部分最小二乗法（Ｐａｒｔｉａｌ  Ｌｅａｓｔ  Ｓｑｕａｒｅｓ）に基づくＰＶＡフィルム透過度予測モデルによって達成することができる。
【００２１】
また、基材フィルムであるポリビニルアルコール（ＰＶＡ）フィルムを水洗する水洗槽、及びヨウ素、ヨウ化カリウム及びホウ酸が染着されたＰＶＡフィルムを延伸ローラによって延伸することで、染着されたヨウ素、ヨウ化カリウム及びホウ酸を配向させる延伸槽をさらに含む構造であってもよい。
【００２２】
場合によって、前記ＰＶＡフィルムを膨潤させる膨潤槽、及び染着されたＰＶＡフィルムを洗浄する洗浄槽をさらに含む構造であってもよい。
【００２３】
本発明はまた、前記装置を経て製造された偏光フィルムの上面及び下面にそれぞれ保護フィルムを付着して製造される偏光板を提供する。
【図面の簡単な説明】
【００２４】
【図１】本発明の一実施例に係る偏光フィルム製造装置の構成図である。
【図２】本発明の他の実施例に係る偏光フィルム製造方法のフローチャートである。
【図３】本発明の更に他の実施例に係る偏光フィルム製造装置の構成図である。
【図４】本発明の一実施例に係る透過度を調節するためのヨウ素の制御過程の模式図である。
【図５】本発明の一実施例に係る透過度を調節するためのヨウ素の制御過程の模式図である。
【図６】本発明に係る偏光フィルム製造装置に適用される透過度予測モデルシステムである。
【図７】本発明に係る予測ヨウ素濃度値と実測ヨウ素濃度値との相関関係を示すグラフである。
【図８】本発明に係る予測偏光フィルムの透過度及び実際の偏光フィルムの透過度の結果を示すグラフである。
【発明を実施するための形態】
【００２５】
以下では、図面などを参照して本発明をより詳述するが、本発明の範疇がそれによって限定されるものではない。
【００２６】
図１には、本発明の一実施例に係る偏光フィルム製造装置の構成図が模式的に示されている。
【００２７】
図１を参照すると、本発明に係る偏光フィルム製造装置９０は、水洗したＰＶＡフィルムをヨウ素水溶液とヨウ化カリウム水溶液に浸漬して染色する染着槽１０、ヨウ素、ヨウ化カリウムとホウ酸が染着されたＰＶＡフィルムをヨウ化カリウム水溶液に浸漬して染色する補色槽２０、ヨウ素、ヨウ化カリウムとホウ酸が配向されたＰＶＡフィルムを乾燥する素子オーブン３０、素子オーブンで乾燥されたＰＶＡフィルムを乾燥する４段オーブン４０、中央制御部６０の入力情報に基づいて素子オーブン３０及び４段オーブン４０の温度と染着槽１０及び補色槽２０に投入される組成物の投入量を補充する組成物供給装置５０、及び中央制御部６０で構成されている。
【００２８】
したがって、ＰＶＡフィルムは、染着槽１０、補色槽２０、素子オーブン３０、及び４段オーブン４０を順次経て偏光フィルムとなる。
【００２９】
染着槽１０には、ヨウ素、ヨウ化カリウムとホウ酸の濃度Ｃ１２，Ｃ１４を測定するためのヨウ素濃度測定器１２、ヨウ化カリウム濃度測定器１４及びホウ酸濃度測定器１６が設置されており、補色槽２０には、ヨウ化カリウムの濃度Ｃ２２を測定するためのヨウ化カリウム濃度測定器２２が設置されている。
【００３０】
また、２つのオーブンからなる素子オーブン３０と４つのオーブンからなる４段オーブン４０には、オーブンの温度Ｔ３２，Ｔ３４，Ｔ４２，Ｔ４４，Ｔ４６，Ｔ４８を測定するための２つの素子オーブン温度測定器３２，３４と４つの４段オーブン測定器４２，４４，４６，４８が設置されている。
【００３１】
中央制御部６０は、染着槽１０のヨウ素、ヨウ化カリウムとホウ酸濃度測定器１２、１４，１６、補色槽２０のヨウ化カリウム濃度測定器２２、及び素子オーブン３０と４段オーブン４０の温度測定器３２，３４，４２，４４，４６，４８から測定された入力データの特性と、連続工程に投入されるＰＶＡフィルムの特性に対する情報に基づいて、素子オーブン３０及び４段オーブン４０の温度と、染着槽１０及び補色槽２０に投入される組成物の投入量を制御している。
【００３２】
染着槽１０に投入される組成物はヨウ素、ヨウ化カリウム及びホウ酸であり、補色槽２０に投入される組成物はヨウ化カリウムである。さらに、中央制御部６０は、偏光フィルムの透過度を調節するために、染着槽１０のヨウ素濃度測定器１２を通じて、予め設定されたヨウ素の低濃度（０．５ｐｐｍ〜５０ｐｐｍ）を維持するためのヨウ素の投入量を決定して、組成物供給装置５０を介して投入するようにリアルタイムで制御している。
【００３３】
ＰＶＡフィルムの透過度の予測は、部分最小二乗法に基づくＰＶＡフィルム透過度モデルである多重回帰分析法によって達成される。
【００３４】
図２には、本発明の一実施例に係る偏光フィルム製造方法のフローチャートが模式的に示されている。
【００３５】
図２を図１と共に参照すると、本発明に係る偏光フィルム製造方法９０２は、基材フィルムであるポリビニルアルコール（ＰＶＡ）フィルムを水洗する水洗段階１００と；水洗したＰＶＡフィルムを膨潤槽で膨潤させる膨潤段階２００と；水洗したＰＶＡフィルムをヨウ素水溶液とヨウ化カリウム水溶液が入っている染着槽１０に浸漬して染色し、ヨウ素濃度測定器１２とヨウ化カリウム濃度測定器１４が染着槽１０のヨウ素、ヨウ化カリウムとホウ酸の濃度を測定する染着段階３００と；染着されたＰＶＡフィルムを洗浄槽で洗浄する洗浄段階４００と；ヨウ素、ヨウ化カリウムとホウ酸が染着されたＰＶＡフィルムを延伸ローラによって延伸することで、染着されたヨウ素、ヨウ化カリウムとホウ酸を配向させる延伸段階５００と；ヨウ素、ヨウ化カリウムとホウ酸が染着されたＰＶＡフィルムをヨウ化カリウム水溶液が入っている補色槽２０に浸漬して染色し、ヨウ化カリウム濃度測定器２２が補色槽２０のヨウ化カリウムの濃度を測定する補色段階６００と；ヨウ素、ヨウ化カリウムとホウ酸が配向されたＰＶＡフィルムを素子オーブン３０で乾燥し、素子オーブン温度測定器３２，３４が素子オーブン３０の温度を測定する第１乾燥段階７００と；素子オーブン３０で乾燥されたＰＶＡフィルムを４段オーブン４０で乾燥し、４段オーブン測定器４２，４４，４６，４８が４段オーブン４０の温度を測定する第２乾燥段階８００と；中央制御部６０が、染着槽１０のヨウ素、ヨウ化カリウムとホウ酸濃度測定器１２，１４，１６、補色槽２０のヨウ化カリウム濃度測定器２２、及び素子オーブン３０と４段オーブン４０の温度測定器３２，３４，４２，４４，４６，４８から測定された入力データの特性と、連続工程に投入されるＰＶＡフィルムの特性に対する情報に基づいて、素子オーブン３０及び４段オーブン４０の温度と染着槽１０及び補色槽２０に投入される組成物の投入量を制御する制御段階９００と；で構成されている。
【００３６】
染着段階３００において、ＰＶＡフィルムは、２０〜４０℃の温度のヨウ素、ヨウ化カリウムとホウ酸水溶液が入っている染着槽１０に浸漬して染色され、第１乾燥段階７００及び第２乾燥段階８００において、ＰＶＡフィルムは、４０〜６０℃の温度条件で素子オーブン３０及び４段オーブン４０で乾燥される。
【００３７】
図３には、本発明の更に他の実施例に係る偏光フィルム製造装置の構成図が模式的に示されている。
【００３８】
図３を図１及び図２と共に参照すると、偏光板１０８は、図１の偏光フィルム製造装置９０によって延伸された偏光フィルム１０２の上面及び下面に、それぞれトリアセチルセルロースからなる保護フィルム１０４，１０６を付着して製造される。
【００３９】
延伸段階５００は、延伸ローラの回転速度の変化に応じて、第１延伸水槽による第１延伸段階及び第２延伸水槽による第２延伸段階からなり、第１延伸段階でのＰＶＡフィルムの延伸倍率が１．５〜３．０倍であり、第２延伸段階でのＰＶＡフィルムの延伸倍率が２．０〜３．０倍となっている。
【００４０】
また、偏光フィルム製造装置９２は、基材フィルムであるポリビニルアルコール（ＰＶＡ）フィルムを水洗する水洗槽５１、水洗したＰＶＡフィルムを膨潤させる膨潤槽５３、ヨウ素、ヨウ化カリウムとホウ酸が染着されたＰＶＡフィルムを延伸ローラによって延伸することで、染着されたヨウ素、ヨウ化カリウムとホウ酸を配向させる延伸槽５２、及び染着されたＰＶＡフィルムを洗浄する洗浄槽５４を含んでいる。
【００４１】
図４及び図５には、本発明の一実施例に係る透過度を調節するためのヨウ素の制御過程の模式図が概略的に示されている。
【００４２】
これらの図面を図１乃至図３と共に参照すると、まず、偏光フィルム製造装置９２の染着槽１０には、組成物供給装置５０の作動でポンプ２００を介してヨウ素が投入され、ポンプ２００から投入される開始地点で測定されたヨウ素濃度と、染着槽１０内の中央部位でのヨウ素濃度との偏差に基づいて、染着槽１０内の中央部位で測定されたヨウ素濃度が予め設定された範囲の低濃度（約０．５ｐｐｍ〜５０ｐｐｍ）に維持されるように、ポンプ２００からのヨウ素投入量が中央制御部６０の命令に従って組成物供給装置５０によって調節される。ここで、ポンプ２００を介して投入されるヨウ素投入量の調節は、使用環境に応じて要求される透過度Ｔｓの予め設定された値に応じて自動的に制御され、前記透過度Ｔｓは、図５に示されたように、染着槽１０及び素子乾燥オーブン３０の温度と延伸槽５２のフィルム延伸比を考慮したデータを反映して設定される。
【００４３】
これによって、図４に示されているように、一次的にヨウ素濃度の模型化（Ａ）が行われると、現在のヨウ素濃度値と予測ヨウ素濃度値の相関度が約８６％を示し、二次的に透過度の模型化（Ｂ）が行われながら、実際の素子透過度と予測素子透過度の相関度が約９５％を示し、このような実験値に対する結果は、下記の図７乃至図８を通じて確認することができる。
【００４４】
図６には、本発明に係る偏光フィルム製造装置に適用される透過度予測モデルシステムが模式的に示されている。
【００４５】
図６を図１乃至図５と共に参照すると、透過度予測モデルシステムは、ヨウ素濃度値を入力して模型化するヨウ素入力モデルＭＩ２、及び透過度Ｔｓを入力して模型化する透過度入力モデルＭＴｓを含んでいる。
【００４６】
まず、現在の染着槽１０内の現在のヨウ素濃度値２３０（１．８０ｍＭ）をベースとして目標ヨウ素濃度値２１０（１．８５ｍＭ）を入力すると、これらの差値２２０（０．０５ｍＭ）が表示される。ここで、透過度入力モデルＭＴｓには、目標素子透過度３００が現在の段階３１０に応じて上下限条件が変換される予め設定された値（４３．２％）が入力される。
【００４７】
その後、現在の染着槽１０内の偏光フィルムの透過度３２０（４３．７％）、偏光フィルムの移動速度４００（２７ｍ／ｍｉｎ）及び素子オーブンの温度５００（９０℃）が順次入力されながら、目標ヨウ素濃度値２１０と現在のヨウ素濃度値２３０との差値２２０（０．０５ｍＭ）が‘０’で表されるように、ポンプ２００を介して投入されるヨウ素投入量が、目標素子透過度３００の条件に応じてリアルタイムで調節される。
【００４８】
また、本発明の実験結果によれば、前記偏光フィルムが前記染着槽１０の中央部位まで到達するのに必要な時間は、約１６分であるものと確認された。
【００４９】
図７には、本発明に係る予測ヨウ素濃度値と実測ヨウ素濃度値との相関関係を示すグラフが示されており、図８には、本発明に係る予測偏光フィルムの透過度及び実際の偏光フィルムの透過度の結果を示すグラフが模式的に示されている。
【００５０】
図７及び図８を参照すると、染着槽の現在のヨウ素濃度とヨウ素薬液投入流量を入力データとして多重回帰分析モデルを行った結果、下記図７からわかるように、相関係数が０．８１１であって、予測ヨウ素濃度値と実測ヨウ素濃度値の分布度が非常に類似していることを確認することができ、偏光フィルムの透過度は、主要工程変数であるヨウ素の濃度を調節して達成できることを確認することができる。
【００５１】
偏光フィルムの透過度は、図８に示されたように、相関係数が０．９７３であって、予め設定された予測素子透過度値と実測素子透過度値の正確度が非常に高いことを確認することができる。
【００５２】
ここで、グラフに示されている実線は、当該変数の偏差を示す。
【００５３】
本発明の属する分野における通常の知識を有する者であれば、上記内容に基づいて本発明の範疇内で様々な応用及び変形を行うことが可能であろう。
【産業上の利用可能性】
【００５４】
以上で説明したように、本発明に係る偏光フィルム製造装置は、染着槽のヨウ素、ヨウ化カリウムとホウ酸濃度測定器、補色槽のヨウ化カリウム濃度測定器、及び素子オーブンと４段オーブンの温度測定器から測定された入力データの特性と、連続工程に投入されるＰＶＡフィルムの特性に対する情報に基づいて、偏光フィルムの主要因子として透過度を予測するために、前記染着槽のヨウ素濃度が予め設定された範囲の低濃度に維持されるようにヨウ素の投入量をリアルタイムで制御することによって、ＰＶＡフィルムの材料損失及びヨウ素溶液の不必要な浪費を防止することができる。
【００５５】
また、偏光フィルムの製造のために、投与される予測ヨウ素の濃度を基準として現在のヨウ素濃度及びその他の変数を考慮して、追加的なヨウ素溶液の投入量が制御されるので、一般的な染着過程で要求される時間を短縮させることができる。
【符号の説明】
【００５６】
１２  ヨウ素濃度測定器
１４  ヨウ化カリウム濃度測定器
１６  ホウ酸濃度測定器
２２  ヨウ化カリウム濃度測定器
３２、３４、４２、４４、４６、４８  温度測定器
９０  偏光フィルム製造装置
【図１】
0006257777.tif 000002
【図２】
0006257777.tif 000003
【図３】
0006257777.tif 000004
【図４】
0006257777.tif 000005
【図５】
0006257777.tif 000006
【図６】
0006257777.tif 000007
【図７】
0006257777.tif 000008
【図８】
0006257777.tif 000009